(57)【要約】【課題】安価な製造コストで製造でき、残渣による位相欠陥を検出でき、かつ３次元形状効果を抑制できるフォトマスク、フォトマスクの製造方法、フォトマスクのパターン設計方法および電子デバイスの製造方法を提供する。【解決手段】フォトマスク１０において、ハーフトーン位相シフト膜２は、透明基板１の主表面の一部を露出するように主表面上に選択的に形成され、３％以上３０％以下の透過率を有し、かつ露光光を実質的に逆位相にして透過するものである。遮光膜３は、透明基板１の主表面を露出する第１の開口部Ｒ１と、ハーフトーン位相シフト膜２の表面を露出する第２の開口部Ｒ２とを有し、第１および第２の開口部Ｒ１、Ｒ２の間に少なくとも位置している。【選択図】図１
2008040308.tif 000002
【特許請求の範囲】
【請求項１】
主表面を有する基板と、
前記基板の主表面の一部を露出するように前記主表面上に選択的に形成され、３％以上３０％以下の透過率を有し、かつ露光光を実質的に逆位相にして透過するハーフトーン位相シフト膜と、
前記基板の主表面を露出する第１の開口部と、前記ハーフトーン位相シフト膜の表面を露出する第２の開口部とを有し、前記第１および第２の開口部の間に少なくとも位置する遮光膜とを備えた、フォトマスク。
【請求項２】
前記第１の開口部と前記第２の開口部とが並ぶ方向における、前記第１の開口部の幅は、前記第２の開口部の幅よりも小さいことを特徴とする、請求項１に記載のフォトマスク。
【請求項３】
前記第１の開口部の幅Ｗ0と前記第２の開口部の幅Ｗ1とは、
前記第１の開口部を透過した露光光の電界をＥ0、前記第２の開口部を透過した露光光の電界をＥ1としたとき、
Ｗ1≒Ｗ0（Ｅ0／Ｅ1）
の関係を満たすことを特徴とする、請求項１または２に記載のフォトマスク。
【請求項４】
前記基板と前記ハーフトーン位相シフト膜との材質が互いに異なることを特徴とする、請求項１〜３のいずれかに記載のフォトマスク。
【請求項５】
基板の主表面上に、３％以上３０％以下の透過率を有し、露光光を実質的に逆位相にして透過するためのハーフトーン位相シフト膜を形成する工程と、
前記ハーフトーン位相シフト膜上に遮光膜を形成する工程と、
前記遮光膜を選択的に除去することにより、それぞれが前記ハーフトーン位相シフト膜の表面を露出する第１および第２の開口部を互いに隣り合うように形成する工程と、
前記第１の開口部から露出する前記ハーフトーン位相シフト膜を除去することにより、前記基板の主表面の一部を前記第１の開口部にて前記ハーフトーン位相シフト膜から露出させる工程とを備えた、フォトマスクの製造方法。
【請求項６】
請求項１〜４のいずれかに記載のフォトマスクのパターン設計方法であって、
電子デバイスの設計パターンレイアウトから微細線パターン図形部分を抽出する工程と、
抽出した前記微細線パターン図形部分をオーバーサイジングするとともに、オーバーサイジング後の前記微細線パターン図形部分の両側に前記第１の開口部と前記第２の開口部とを配置する工程と、
前記第１の開口部と前記第２の開口部の間に位置する遮光膜の中心位置が、抽出した前記微細線パターン図形部分の中心位置から所定の寸法ｘだけずれるように、オーバーサイジング後の前記微細線パターン図形部分と前記第１および第２の開口部との位置をずらす工程とを備えた、フォトマスクのパターン設計方法。
【請求項７】
前記所定の寸法ｘは、
前記第１の開口部において露出した前記基板の主表面の幅をＷ0、前記第２の開口部における露光光のエネルギ透過率をＴ1としたとき、
ｘ≒Ｗ0（（１／Ｔ1）1/2−１）／４
を満たすことを特徴とする、請求項６に記載のフォトマスクのパターン設計方法。
【請求項８】
請求項１〜４のいずれかに記載のフォトマスクを用いた電子デバイスの製造方法であって、
前記フォトマスクを用いて、被エッチング膜上の感光性膜を露光する第１の露光工程と、
他のフォトマスクを用いて、前記感光性膜を露光する第２の露光工程と、
前記第１および第２の露光工程の後に、前記感光性膜を現像して、前記感光性膜よりなるパターンを形成する工程と、
前記パターンをマスクとして前記被エッチング膜を選択的に除去することにより、前記被エッチング膜よりなるパターンを形成する工程とを備えた、電子デバイスの製造方法。
【発明の詳細な説明】
【技術分野】
【０００１】
本発明は、フォトマスク、フォトマスクの製造方法、フォトマスクのパターン設計方法および電子デバイスの製造方法に関するものである。
【背景技術】
【０００２】
従来のレベンソン型位相シフトマスクの構造の一種を示した先行技術が、たとえば特許第３２５７８９３号公報に開示されている。この公報に開示されているように、従来のレベンソン型位相シフトマスクでは、位相シフト開口部を形成するために石英基板に溝を形成する方式が広く使われている。また従来のレベンソン型位相シフトマスクでは、位相シフト開口部と非位相シフト開口部との透過率は技術思想としては同一とされ、実際系においても概同一とされている。
【特許文献１】特許第３２５７８９３号公報
【発明の開示】
【発明が解決しようとする課題】
【０００３】
従来のレベンソン型位相シフトマスクでは、上述したように位相シフト開口部を形成するために石英基板に溝が形成されており、エッチングにより石英基板に正確な深さで溝を形成することには技術的な困難性を伴う。このため、フォトマスクの製造コストが高くなるという問題点がある。
【０００４】
また従来のレベンソン型位相シフトマスクでは、位相シフト開口部が石英基板の溝により形成されているため、その溝部などに石英のエッチング残渣が残存する場合がある。この場合、その残渣により透過光の位相値が所定値から変動する、いわゆる位相欠陥が生じる。しかし、通常のマスクパターン欠陥検査機では、透過光の強度を測定することで欠陥の検査を行なっている。そして、石英の透過部に同一材料の石英の残渣が残存していても、その残渣により透過光の強度は変化しない。このため、透過光の強度を測定する通常のマスクパターン欠陥検査機では、石英のエッチング残渣による位相欠陥を検出することができないという問題点がある。
【０００５】
さらに、石英の屈折率は露光波長にも依存するが、約１．５と小さいため、１８０°の位相シフトを得るための溝の掘り込み深さが大きくなる。このため、その溝の開口寸法が小さい時には溝のアスペクト比（深さ／幅）が大きくなり、露光光が溝の側壁の影響を強く受ける。この３次元形状効果により、位相シフト部では非位相シフト部に比べて同一の開口寸法でも透過強度が実効的に小さくなる。この効果を補正するために、開口寸法を微調整する、ウエットエッチングの追加により断面形状を微調整する、などの複雑な工程の追加が必要になるという問題点がある。
【０００６】
本発明は、上記の課題を鑑みてなされたものであり、その目的は、安価な製造コストで製造でき、残渣による位相欠陥を検出でき、かつ３次元形状効果を抑制できるフォトマスク、フォトマスクの製造方法、フォトマスクのパターン設計方法および電子デバイスの製造方法を提供することである。
【課題を解決するための手段】
【０００７】
本発明のフォトマスクは、透明基板と、ハーフトーン位相シフト膜と、遮光膜とを備えている。透明基板は主表面を有している。ハーフトーン位相シフト膜は、透明基板の主表面の一部を露出するように主表面上に選択的に形成され、３％以上３０％以下の透過率を有し、かつ露光光を実質的に逆位相にして透過するものである。遮光膜は、透明基板の主表面を露出する第１の開口部と、ハーフトーン位相シフト膜の表面を露出する第２の開口部とを有し、第１および第２の開口部の間に少なくとも位置している。
【０００８】
本発明のフォトマスクの製造方法は、以下の工程を備えている。
まず透明基板の主表面上に、３％以上３０％以下の透過率を有し、露光光を実質的に逆位相にして透過するためのハーフトーン位相シフト膜が形成される。ハーフトーン位相シフト膜上に遮光膜が形成される。遮光膜を選択的に除去することにより、それぞれがハーフトーン位相シフト膜の表面を露出する第１および第２の開口部が互いに隣り合うように形成される。第１の開口部から露出するハーフトーン位相シフト膜を除去することにより、透明基板の主表面の一部が第１の開口部にてハーフトーン位相シフト膜から露出される。
【０００９】
本発明のフォトマスクのパターン設計方法は、上記のフォトマスクのパターン設計方法であって、以下の工程を備えている。
【００１０】
まず電子デバイスの設計パターンレイアウトから微細線パターン図形部分が抽出される。抽出した微細線パターン図形部分がオーバーサイジングされるとともに、オーバーサイジング後の微細線パターン図形部分の両側に第１の開口部と第２の開口部とが配置される。第１の開口部と第２の開口部の間に位置する遮光膜の中心位置が、抽出した微細線パターン図形部分の中心位置から所定の寸法ｘだけずれるように、オーバーサイジング後の微細線パターン図形部分と第１および第２の開口部との位置がずらされる。
【００１１】
本発明の電子デバイスの製造方法は、上記のフォトマスクを用いた電子デバイスの製造方法であって、以下の工程を備えている。
【００１２】
まず上記のフォトマスクを用いて、被エッチング膜上の感光性膜に第１の露光が行なわれる。他のフォトマスクを用いて、その感光性膜に第２の露光が行なわれる。第１および第２の露光工程の後に、感光性膜が現像されて、感光性膜よりなるパターンが形成される。そのパターンをマスクとして被エッチング膜が選択的に除去されることにより、被エッチング膜よりなるパターンが形成される。
【発明の効果】
【００１３】
本発明のフォトマスクは、ハーフトーン型位相シフトマスクに用いられるハーフトーン位相シフト膜を用いているにもかかわらず、孤立線および密集線の双方において従来のレベンソン型位相シフトマスクと同等の動作特性を持っている。
【００１４】
また透明基板とは別にハーフトーン位相シフト膜を用いているため、ハーフトーン位相シフト膜のエッチング時に透明基板の主表面が露出した時点を検出することで、エッチングの終点を容易に検出することができる。よって、エッチングによりハーフトーン位相シフト膜に正確な深さで溝を形成することが容易となり、フォトマスクの製造コストを低減することができる。
【００１５】
また透明基板とは透過率の異なる材質よりなるハーフトーン位相シフト膜を用いているため、ハーフトーン位相シフト膜のエッチング残渣が生じても、その残渣部分は透明基板とは透過率が異なる。このため、透過光の強度を測定する通常のマスクパターン欠陥検査機を用いて、ハーフトーン位相シフト膜のエッチング残渣による位相欠陥を検出することが可能となる。
【００１６】
また透明基板とは透過率の異なる材質よりなるハーフトーン位相シフト膜を用いているため、ハーフトーン位相シフト膜のエッチング速度を透明基板のエッチング速度に比べて十分に大きくすることができる。よって、ハーフトーン位相シフト膜のエッチングを透明基板表面で正確に停止することが容易となり、高精度の位相差を有するフォトマスクが簡便に形成されるので、フォトマスクの製造コストを低減することができる。
【００１７】
またハーフトーン位相シフト膜の屈折率は石英の屈折率より大きいのが一般的であり、このため位相シフターの厚さ(溝深さ)は従来のマスクに比べて小さくすることができる。これにより露光光が溝の側壁から受ける影響が小さくなり、その結果、マスクの光波との相互作用における３次元形状効果が小さくなる。よって、その効果の補正が必要となる第１の開口部の開口寸法を従来より小さくでき、補正をする必要がない寸法範囲が大きくなるため、マスクパターンの設計が容易になる。
【００１８】
また本発明のフォトマスクの製造方法およびフォトマスクのパターン設計方法によれば、上記のフォトマスクを安価に製造でき、容易に設計することができる。
【００１９】
また本発明の電子デバイスの製造方法によれば、上記のフォトマスクを用いて微細線パターンを有する電子デバイスを製造することができる。
【発明を実施するための最良の形態】
【００２０】
以下、本発明の実施の形態について図に基づいて説明する。
（実施の形態１）
図１は、本発明の実施の形態１におけるフォトマスクの構成を概略的に示す断面図である。図１を参照して、本実施の形態のフォトマスク１０は、いわゆるレベンソン型の位相シフトマスクであって、透明基板１と、ハーフトーン位相シフト膜２と、遮光膜３とを有している。
【００２１】
透明基板１は主表面を有している。また透明基板１は、露光光（たとえばＫｒＦ、ＡｒＦなど）に対して実質的に透明な材質（透過率約１００％）よりなっており、たとえば石英よりなっている。
【００２２】
ハーフトーン位相シフト膜２は、透明基板１の主表面の一部を露出するようにその主表面上に選択的に形成されている。またハーフトーン位相シフト膜２は、露光光に対して、３％以上３０％以下の透過率（エネルギ透過率）を有し、かつ露光光を実質的に逆位相（つまり約１８０°異なる位相）にして透過するように形成されている。このハーフトーン位相シフト膜２は、たとえば窒化モリブデンシリサイド（ＭｏＳｉＮ）よりなっている。
【００２３】
遮光膜３は、ハーフトーン位相シフト膜２の表面上に形成されている。この遮光膜３は、第１の開口部Ｒ１と、第２の開口部Ｒ２とを有し、第１および第２の開口部Ｒ１、Ｒ２の間に少なくとも位置するように形成されている。第１の開口部Ｒ１では遮光膜３とハーフトーン位相シフト膜２との双方が除去されて透明基板１の主表面が露出している。また第２の開口部Ｒ２では遮光膜３が除去されてハーフトーン位相シフト膜２の表面が露出している。
【００２４】
遮光膜３とハーフトーン位相シフト膜２との双方が除去された第１の開口部Ｒ１は、非位相シフト（０°）透過部、つまり露光光の位相を変化させずに露光光を透過する部分である。また遮光膜３のみを除去し、ハーフトーン位相シフト膜２を残存させた第２の開口部Ｒ２は、位相シフト（１８０°）透過部、つまり露光光の位相を実質的に逆位相にして露光光を透過する部分である。
【００２５】
この遮光膜３は、第１および第２の開口部Ｒ１、Ｒ２の各々の周囲を取り囲むように形成されている。遮光膜３は、露光光の透過を遮ることが可能な材質よりなっており、透明基板１とは異なる材料、たとえばクロム（Ｃｒ）と酸化クロムとの積層膜よりなっている。
【００２６】
このように非位相シフト透過部である第１の開口部Ｒ１と位相シフト透過部である第２の開口部Ｒ２とが遮光膜３を挟んでその両側に配置されることで、レベンソン型の位相シフトマスクが構成されている。
【００２７】
第１の開口部Ｒ１と第２の開口部Ｒ２とが並ぶ方向（図１中の横方向）における、第１の開口部Ｒ１の幅Ｗ0（開口寸法）は、第２の開口部Ｒ２の幅Ｗ1（開口寸法）よりも小さく設定されている。また第２の開口部Ｒ２の幅Ｗ1は、露光光の波長λよりも小さい寸法を有しており、たとえば波長λの７０％以下の寸法を有している。これにより、図３で後述するように、第２の開口部Ｒ２にて露光光がハーフトーン位相シフト膜２を透過しても、第２の開口部Ｒ２を透過した露光光の光強度を第１の開口部Ｒ１を透過した露光光の光強度と同程度にすることができる。
【００２８】
また第１の開口部Ｒ１と第２の開口部Ｒ２とが並ぶ方向における、第１の開口部Ｒ１と第２の開口部Ｒ２との間の遮光膜３の幅ＷCは、実施の形態３で後述するように、電子デバイスの対応パターン部分の寸法をオーバーサイジングした寸法を有している。
【００２９】
またこの遮光膜３の幅ＷCは、露光波長の２倍より小さい寸法を有している。この遮光膜３の幅ＷCが露光波長の２倍よりも大きい寸法を有する場合には、レベンソン型位相シフトマスクとしての効果を得ることができないからである（特開平１０−１２３６９４号公報の図８など参照）。
【００３０】
次に、図１に示したフォトマスク１０を孤立線形成のためのマスクパターンに適用した場合について説明する。
【００３１】
図２は、上記のフォトマスクを孤立線形成のためのマスクパターンに適用した構成を示す概略平面図である。図２を参照して、このフォトマスク１０では、６６ｎｍの幅Ｗ0を有する非位相シフト透過部（第１の開口部Ｒ１）と１４０ｎｍの幅Ｗ1を有する位相シフト透過部（第２の開口部Ｒ２）とは、１６０ｎｍの幅ＷCを有する遮光膜３を挟んでその両側に配置されている。また非位相シフト透過部Ｒ１と位相シフト透過部Ｒ２との各々の外側の領域にも遮光膜３が形成されている。また透明基板１は透過率１００％（エネルギ透過率）に設定されており、ハーフトーン位相シフト膜２は透過率（エネルギ透過率）２５％に設定されている。
【００３２】
本発明者は、この図２に示すフォトマスク１０における孤立線形成のためのマスクパターンを投影露光することにより形成される光学像の強度分布を光学像計算により求めた。なお、光学条件として、露光光の波長を２４８ｎｍとし、照明にはσ＝０．３０の通常照明を用い、フォーカスをパラメータとして０〜０．１８μｍの範囲で変化させた。その結果を図３に示す。
【００３３】
この図３から、図３中央の暗線像の部分（相対的な光強度（相対強度）の低い部分）では、フォーカスが変わっても像強度の変化が小さく、従来技術による場合と同レベルの優れたフォーカス特性の得られることが分かる。
【００３４】
図４は、図３の暗線像の部分Ｓを拡大してプロットした図である。この図４から、相対強度が０．０４〜０．０５の付近で、異なるフォーカスの特性が一点に集まっており、このことから、フォーカスにより寸法が変化しない挙動が得られることが分かる。
【００３５】
図５は、図３および図４に示した像のスライスレベル法による像寸法（ＣＤ：Critical Dimension）のフォーカス特性を、スライスレベル(０．０３５〜０．０６５)をパラメータとして示した図である。なおスライスレベルは露光量に反比例する量であり、像寸法（ＣＤ）は高解像フォトレジストに形成されたレジストパターンの寸法と概一致する。
【００３６】
この図５から、ＣＤ値が５５ｎｍ付近にてフォーカスによってＣＤ値が殆ど変化しない特性が得られており、かつ焦点深度（ＤＯＦ：Depth of Focus）が０．３μｍ以上となっていることが分かる。
【００３７】
上記より、本実施の形態のフォトマスク１０を孤立線形成のためのマスクパターンに適用した場合、従来のレベンソン型位相シフトマスクと同レベルの優れたフォーカス特性を得ることができる。
【００３８】
次に、図１に示したフォトマスク１０を密集線形成のためのマスクパターンに適用した場合について説明する。
【００３９】
図６は、図１に示すフォトマスクを密集線形成のためのマスクパターンに適用した構成を示す概略平面図である。図６を参照して、４７ｎｍの幅Ｗ0を有する非位相シフト透過部（第１の開口部Ｒ１）と１００ｎｍの幅Ｗ1を有する位相シフト透過部（第２の開口部Ｒ２）とは、１９０ｎｍの幅ＷCを有する遮光膜３を挟んで交互に配置されている。また非位相シフト透過部Ｒ１と位相シフト透過部Ｒ２との各々の外側を取り囲む領域にも遮光膜３が形成されている。また透明基板１は透過率１００％（エネルギ透過率）に設定されており、ハーフトーン位相シフト膜２は透過率（エネルギ透過率）２５％に設定されている。
【００４０】
本発明者は、この図６に示すフォトマスク１０における密集線形成のためのマスクパターンを投影露光することにより形成される光学像の強度分布を光学像計算により求めた。なお、光学条件として、上記と同様に、露光光の波長を２４８ｎｍとし、照明にはσ＝０．３０の通常照明を用い、フォーカスをパラメータとして０〜０．１８μｍの範囲で変化させた。その結果を図７に示す。
【００４１】
この図７から、図７中央の暗線像の部分（相対的な光強度（相対強度）の低い部分）では、フォーカスが変わっても像強度の変化が小さく、従来技術による場合と同レベルの優れたフォーカス特性の得られることが分かる。
【００４２】
また、この図７から、相対強度が０．０５〜０．０５５の付近で、異なるフォーカスの特性が一点に集まっており、このことから、フォーカスにより寸法が変化しない挙動が得られることが分かる。
【００４３】
図８は、図７に示した像のスライスレベル法による像寸法（ＣＤ）のフォーカス特性を、スライスレベル(０．０３５〜０．０６５)をパラメータとして示した図である。この図８から、ＣＤ値が１３０ｎｍ付近にてフォーカスによってＣＤ値が殆ど変化しない特性が得られており、かつ焦点深度（ＤＯＦ：Depth of Focus）が０．３μｍ以上となっていることが分かる。
【００４４】
上記より、本実施の形態のフォトマスク１０を密集線形成のためのマスクパターンに適用した場合にも、従来のレベンソン型位相シフトマスクと同レベルの優れたフォーカス特性を得ることができる。
【００４５】
次に、図１に示すフォトマスク１０の各部の寸法およびハーフトーン位相シフト膜２の透過率について説明する。
【００４６】
本実施の形態では、図３に示すように、第１の開口部Ｒ１の作る明線像部と第２の開口部Ｒ２の作る明線像部とがほぼ同じ像強度分布を持つ必要がある。そうでなければ、デフォーカスや露光量変化が生じたときに像の横移動が顕著になるからである。ここで、双方の像強度分布をほぼ同じにするためには、第２の開口部Ｒ２の幅Ｗ1を波長λの７０％以下の寸法にする必要があることを本発明者は見出した。
【００４７】
また本発明者は、図２〜図８の検討により、第１の開口部Ｒ１の作る明線像部と第２の開口部Ｒ２の作る明線像部とがほぼ同じ像強度分布を持つときには、第１および第２の開口部Ｒ１、Ｒ２の各々の透過率（エネルギ透過率）をＴ0、Ｔ1としたとき、その透過率と開口寸法Ｗ0、Ｗ1との間に次の関係が成り立つことも見出した。
【００４８】
Ｗ0×（Ｔ0）1/2≒Ｗ1×（Ｔ1）1/2      ・・・（１）
ここで、第１および第２の開口部Ｒ１、Ｒ２の各々の透過光の電界をＥ0、Ｅ1とすると、この電界Ｅ0、Ｅ1と透過率（エネルギ透過率）Ｔ0、Ｔ1との間には次の関係が成り立つ。
【００４９】
Ｅ02∝Ｔ0、Ｅ12∝Ｔ1      ・・・（２）
上式（１）および（２）から次の式が導かれる。
【００５０】
Ｗ0×Ｅ0≒Ｗ1×Ｅ1
Ｗ0≒Ｗ1×（Ｅ1／Ｅ0）      ・・・（３）
本実施の形態ではＴ1＜Ｔ0であるため、式（２）からＥ1＜Ｅ0となり、式（３）からＷ0＜Ｗ1となる。つまり、第１の開口部Ｒ１の幅Ｗ0は第２の開口部の幅Ｗ1よりも小さいことが必要である。
【００５１】
次に、これらの事項から、ハーフトーン位相シフト膜２の透過率を検討する。
第１の開口部Ｒ１の幅Ｗ0は、上述したように第２の開口部の幅Ｗ1よりも小さくなる。このため、第２の開口部の透過率Ｔ1が十分に小さいときには、上式（２）、（３）より、第１の開口部Ｒ１の幅Ｗ0が小さくなりすぎる。これにより、実用的なマスクプロセスでは第１の開口部Ｒ１に対応するパターンを形成できない、または寸法精度を出せない場合が生じる。このことから、第２の開口部の透過率Ｔ1の下限値が決まる。
【００５２】
仮にＡｒＦ波長（１９３ｎｍ）で第２の開口部Ｒ２の幅Ｗ1が、前記した好ましい最大値である波長の７０％である、１４０ｎｍとして、開口部Ｒ１の幅Ｗ0を、４倍縮小投影マスクで、現行マスク技術において精度良く形成できる最小パターンである３０ｎｍ（４倍縮小投影マスク上では１２０ｎｍ）以上とするためには、前記の式（３）からＥ1／Ｅ0＞３０／１４０が必要であり、すなわち、Ｔ1／Ｔ0＝（Ｅ1／Ｅ0）2＞０．０４６が必要となる。ここで、第１の開口部Ｒ１の透過率（エネルギ透過率）Ｔ0は１００％であり、Ｔ0＝１であるため、第２の開口部Ｒ２の透過率（エネルギ透過率）Ｔ1は概５％以上必要ということになる。
【００５３】
またＫｒＦ波長（２４８ｎｍ）では、第２の開口部Ｒ２の幅Ｗ1が、前記した好ましい最大値である波長の７０％である、１７０ｎｍとして、開口部Ｒ１の幅Ｗ0を、４倍縮小投影マスクで、現行マスク技術において精度良く形成できる最小パターンである３０ｎｍ（４倍縮小投影マスク上では１２０ｎｍ）以上とするためには、Ｅ1／Ｅ0＞３０／１７０が必要であり、すなわち、Ｔ1／Ｔ0＝（Ｅ1／Ｅ0）2＞０．０３１が必要となる。ここで、第１の開口部Ｒ１の透過率（エネルギ透過率）Ｔ0は１００％であり、Ｔ0＝１であるため、第２の開口部Ｒ２の透過率（エネルギ透過率）Ｔ1は概３％以上必要ということになる。
【００５４】
他方、ハーフトーン位相シフト膜２の透過率の上限値は、マスクパターンの加工ではなく、成膜に起因する欠陥や、膜の加工性などが制約となって実用化できなくなることで決まると言える。この場合、ＫｒＦおよびＡｒＦのいずれにおいても、透過率が３０％を超えると実用化が困難となる。
【００５５】
以上より、第２の開口部Ｒ２（つまりハーフトーン位相シフト膜２）は、露光光に対して３％以上３０％以下の透過率（エネルギ透過率）を有することが必要である。
【００５６】
また第２の開口部Ｒ２（つまりハーフトーン位相シフト膜２）の透過率（エネルギ透過率）は１５％以上３０％以下であることがより好ましい。その理由を以下に記す。
【００５７】
１５％未満であるときには、非位相シフト透過部（第１の開口部Ｒ１）の幅Ｗ0は、上式（２）、（３）より、位相シフト透過部（第２の開口部Ｒ２）の幅Ｗ1の約０．３９倍以下に小さくなる。本技術の適用対象であるＫｒＦエキシマレーザー露光においては、前記したように、位相シフト透過部Ｒ２の幅Ｗ1は、波長の７０％以下である必要があり、具体的には約１７０ｎｍ以下であることが好ましい。このとき、位相シフト透過部Ｒ２の透過率が１５％未満であると、非位相シフト透過部Ｒ１の幅Ｗ0は、約６６ｎｍ以下となり、４倍縮小投影マスク上では２６５ｎｍ以下となる。このような微細マスクパターンの形成には、高精度のマスク描画機や、高性能のマスク欠陥検査機の適用が必要であり、マスク製造コストが高くなる。また、パターン幅が微細になれば、同一量の寸法誤差の光学像への影響が大きくなり、マスク寸法をより高精度に制御することが必要となる。このためにも、より高精度のマスク製作が要求され、マスク製造コストの増大を招く。それゆえに、位相シフト透過部Ｒ２の透過率は１５％以上であることが、より好ましい。
【００５８】
一方、透過率の高いハーフトーン位相シフト膜２おいては、透過率が高いほど、導電性のより小さい膜の形成が必要となり、そのような膜の形成においては膜欠陥が発生しやすい。このため、前記したように、透過率３０％を超えるハーフトーン位相シフト膜２の無欠陥形成は困難である。ゆえに、位相シフト透過部Ｒ２の透過率は３０％以下であることが好ましい。
【００５９】
次に、本実施の形態のフォトマスクの作用効果について説明する。
本実施の形態のフォトマスク１０は、ハーフトーン型位相シフトマスクに用いられるハーフトーン位相シフト膜２を用いているにもかかわらず、上述したように孤立線および密集線の双方において従来のレベンソン型位相シフトマスクと同等の動作特性を持っている。
【００６０】
また透明基板１とは別にハーフトーン位相シフト膜２を用いているため、ハーフトーン位相シフト膜２のエッチング時に透明基板１の主表面が露出した時点を検出することで、エッチングの終点を容易に検出することができる。よって、エッチングによりハーフトーン位相シフト膜２に正確な深さで溝を形成することが容易となり、フォトマスク１０の製造コストを低減することができる。
【００６１】
また透明基板１とは透過率の異なる材質よりなるハーフトーン位相シフト膜２を用いているため、ハーフトーン位相シフト膜２のエッチング残渣が生じても、その残渣は透明基板１とは透過率が異なる。このため、透過光の強度を測定する通常のマスクパターン欠陥検査機を用いて、ハーフトーン位相シフト膜２のエッチング残渣による位相欠陥を検出することが可能となる。
【００６２】
また透明基板１とは透過率の異なる材質よりなるハーフトーン位相シフト膜２を用いているため、ハーフトーン位相シフト膜のエッチング速度を透明基板のエッチング速度に比べて十分に大きくすることができる。よって、ハーフトーン位相シフト膜のエッチングを透明基板１の表面で正確に停止することが容易となり、高精度の位相差を有するフォトマスクが簡便に形成されるので、フォトマスク１０の製造コストを低減することができる。
【００６３】
また、ハーフトーン位相シフト膜２の屈折率は石英の屈折率より大きいのが一般的であり、このため位相シフターの厚さ(溝深さ)は従来のマスクに比べて小さくすることができる。これにより露光光が溝の側壁から受ける影響が小さくなり、その結果、マスクの光波との相互作用における３次元形状効果が小さくなる。よって、その効果の補正が必要となる第１の開口部Ｒ１の開口寸法を従来より小さくでき、補正をする必要がない寸法範囲が大きくなるため、マスクパターンの設計が容易になる。
【００６４】
（実施の形態２）
本実施の形態においては、図１に示すレベンソン型位相シフトマスクを製造する方法について説明する。
【００６５】
図９〜図１３は、本発明の実施の形態２におけるフォトマスクの製造方法を工程順に示す概略断面図である。図９を参照して、たとえば石英よりなる透明基板１の主表面上に、たとえば窒化モリブデンシリサイドよりなるハーフトーン位相シフト膜２と、たとえばクロムと酸化クロムとの積層膜よりなる遮光膜３とが順に積層して成膜される。このハーフトーン位相シフト膜２は、露光光に対して、３％以上３０％以下の透過率（エネルギ透過率）を有し、かつ露光光を実質的に逆位相（つまり約１８０°異なる位相）にして透過するように形成される。また遮光膜３は、露光光の透過を遮ることが可能な材質より形成される。この遮光膜３上に、電子ビームレジスト膜４が塗布される。
【００６６】
図１０を参照して、電子ビーム露光により、電子ビームレジスト膜４の遮光膜開口パターンとなる部分が露光される。この後、電子ビームレジスト膜４が現像されて、所定のパターン形状を有する電子ビームレジストパターン４が形成される。この電子ビームレジストパターン４をマスクとして、遮光膜３にドライエッチングが施される。この後、電子ビームレジストパターン４が剥離除去される。
【００６７】
図１１を参照して、上記のドライエッチングにより遮光膜３が選択的に除去されて、遮光膜３に第１および第２の開口部Ｒ１、Ｒ２が互いに隣り合うように形成される。この第１および第２の開口部Ｒ１、Ｒ２の各々からは、ハーフトーン位相シフト膜２の一部表面が露出する。
【００６８】
図１２を参照して、ハーフトーン位相シフト膜２および遮光膜３上を覆うように電子ビームレジスト膜５が塗布される。
【００６９】
図１３を参照して、この電子ビームレジスト膜５に電子ビーム露光が施される。この後、電子ビームレジスト膜５が現像されて、第１の開口部Ｒ１上を開口する電子ビームレジストパターン５が形成される。
【００７０】
この電子ビームレジストパターン５および遮光膜３をマスクとして、第１の開口部Ｒ１において露出するハーフトーン位相シフト膜２が選択的に除去されることにより、透明基板１の主表面の一部がハーフトーン位相シフト膜２から露出する。引き続き、電子ビームレジストパターン５が剥離除去されて、図１に示すレベンソン型位相シフトマスクが形成される。
【００７１】
本実施の形態によれば、透明基板１とは別にハーフトーン位相シフト膜２を用いているため、図１３と図１に示す工程でのハーフトーン位相シフト膜２のエッチング時に透明基板１の主表面が露出した時点を検出することで、エッチングの終点を容易に検出することができる。よって、エッチングによりハーフトーン位相シフト膜２に正確な深さで溝を形成することが容易となり、フォトマスク１０の製造コストを低減することができる。
【００７２】
また透明基板１とは透過率の異なる材質よりなるハーフトーン位相シフト膜２を用いているため、図１に示す状態でハーフトーン位相シフト膜２のエッチング残渣が第１および第２の開口部Ｒ１、Ｒ２に残存しても、その残渣は透明基板１とは透過率が異なる。このため、透過光の強度を測定する通常のマスクパターン欠陥検査機を用いて、ハーフトーン位相シフト膜２のエッチング残渣による位相欠陥を検出することが可能となる。
【００７３】
また透明基板１とは透過率の異なる材質よりなるハーフトーン位相シフト膜２を用いているため、ハーフトーン位相シフト膜のエッチング速度を透明基板のエッチング速度に比べて十分に大きくすることができる。よって、ハーフトーン位相シフト膜のエッチングを透明基板１の表面で正確に停止することが容易となり、高精度の位相差を有するフォトマスクが簡便に形成されるので、フォトマスク１０の製造コストを低減することができる。
【００７４】
また、ハーフトーン位相シフト膜２の屈折率は石英の屈折率より大きいのが一般的であり、このため位相シフターの厚さ(溝深さ)は従来のマスクに比べて小さくすることができる。これにより露光光が溝の側壁から受ける影響が小さくなり、その結果、マスクの光波との相互作用における３次元形状効果が小さくなる。よって、その効果の補正が必要となる第１の開口部Ｒ１の開口寸法を従来より小さくでき、補正をする必要がない寸法範囲が大きくなるため、マスクパターンの設計が容易になる。
【００７５】
（実施の形態３）
本実施の形態においては、図１に示すレベンソン型位相シフトマスクのマスクパターンの設計方法について図１４〜図２０を用いて説明し、またそのレベンソン型位相シフトマスクを用いた電子デバイスの製造方法について図２１〜図２８を用いて説明する。
【００７６】
まずマスクパターンの設計方法に用いるシフト量(位置ずれ量)ｘについて説明する。
図１４は、図１に示すレベンソン型位相シフトマスクによる孤立線パターン形成における、マスクパターンとそれにより形成される光学像およびこの光学像により露光され半導体ウェハ上に形成されるフォトレジストパターンの相互位置関係を示す図である。
【００７７】
図１４を参照して、図１に示すレベンソン型位相シフトマスクにおいては、非位相シフト透過部Ｒ１と位相シフト透過部Ｒ２との透過率が異なる。このため、両透過部Ｒ１、Ｒ２の間の遮光膜３により形成される光学像の暗線部は、両透過部Ｒ１、Ｒ２の間の遮光膜３の位置に対して位相シフト透過部Ｒ２の方向にシフトして形成される。よって、この暗線像により半導体ウェハ上に形成されるフォトレジストパターン３４もマスクの遮光部に対して位相シフト透過部Ｒ２の方向に所定のシフト量(位置ずれ量)ｘだけシフトして形成される。
【００７８】
このとき、半導体ウェハ上に形成されるフォトレジストパターン３４の中心位置（一点差線Ｃ１−Ｃ１）は、非位相シフト透過部Ｒ１の重心位置（一点差線Ｊ１−Ｊ１）と位相シフト透過部Ｒ２の重心位置（一点差線Ｊ２−Ｊ２）とのほぼ中央位置（実線Ｃ２−Ｃ２）に位置することが光学像計算より分かっており、上記のシフト量(位置ずれ量)ｘはこのことから概算見積もりされる。
【００７９】
なお、図１４における一点差線Ｃ１−Ｃ１、一点差線Ｊ１−Ｊ１、一点差線Ｊ２−Ｊ２および実線Ｃ２−Ｃ２の各々は、非位相シフト透過部Ｒ１と位相シフト透過部Ｒ２とが並ぶ方向（図１４中の左右方向）に直交する方向に延びる仮想線である。
【００８０】
上記のシフト量(位置ずれ量)ｘの見積もりについて、以下に説明する。
たとえば非位相シフト透過部Ｒ１の重心位置（一点差線Ｊ１−Ｊ１）を基準にすると、シフト量（位置ずれ量）ｘは、距離ＳＡと距離ＳＢとの差（ｘ＝ＳＡ−ＳＢ）で表すことができる。ここで、距離ＳＡは重心位置（一点差線Ｊ１−Ｊ１）とフォトレジストパターン３４の中心位置（一点差線Ｃ１−Ｃ１）との間の距離であり、距離ＳＢは重心位置（一点差線Ｊ１−Ｊ１）と中央位置（実線Ｃ２−Ｃ２）との間の距離である。
【００８１】
距離ＳＡは（Ｗ0／２＋ＷC＋Ｗ1／２）／２であり、距離ＳＢはＷ0／２＋ＷC／２である。このためシフト量（位置ずれ量）ｘは、以下のようになる。
【００８２】
ｘ＝ＳＡ−ＳＢ＝（Ｗ0／２＋ＷC＋Ｗ1／２）／２−（Ｗ0／２＋ＷC／２）
＝Ｗ1／４−Ｗ0／４＝Ｗ0（Ｗ1／Ｗ0−１）／４      ・・・（４）
また上記式（１）より、Ｗ1／Ｗ0≒（Ｔ0／Ｔ1）1/2である。非位相シフト透過部Ｒ１の透過率は１００％であるため、Ｔ0＝１であり、Ｗ1／Ｗ0≒（１／Ｔ1）1/2である。これを式（４）に代入すると、以下のようになる。
【００８３】
ｘ≒Ｗ0（（１／Ｔ1）1/2−１）／４
上記のようにしてシフト量(位置ずれ量)ｘを概算で見積もることができる。
【００８４】
次に、上記のシフト量を用いて、図１に示すレベンソン型位相シフトマスクのマスクパターンを設計する方法について説明する。
【００８５】
図１５は、本発明の実施の形態３におけるレベンソン型位相シフトマスクのマスクパターン設計方法を説明するためのフロー図である。また図１６〜図２０は、本発明の実施の形態３におけるレベンソン型位相シフトマスクのマスクパターン設計方法を工程順に示す概略平面図である。
【００８６】
図１５と図１６とを参照して、まず電子デバイスの形成すべき回路パターン（設計パターンと言う）レイアウトが準備される。このレイアウトとして、図１６に示すように、たとえばゲート電極部、それに接続されたパッド部などを含むパターン５０の設計レイアウトが準備される。この設計パターンから、微細暗線像形成のために使われるレベンソン型位相シフトマスクパターンと、微細線パターン以外のパターンを形成するために使われる２重露光用のマスク（トリムマスクと言う）のマスクパターンとが生成される。
【００８７】
このトリムマスクは、ポジ型レジストを上記のレベンソン型位相シフトマスクパターンで露光し現像したときに不可避に形成される不要な線パターンが形成されないように該当部分を感光させ、かつレベンソン型位相シフトマスクによる形成では優れた特性の得られない、微細線パターン以外のパターンを形成するために用いられる。
【００８８】
図１５と図１７とを参照して、上記のレベンソン型位相シフトマスクパターンの生成にあたっては、上記の電子デバイスのパターンレイアウトから、寸法制御性が必要とされる微細線パターン（図１７中の実線の図形部分）５０ａが抽出される（ステップＳ１）。
【００８９】
図１５と図１８とを参照して、抽出した微細線パターン５０ａの線幅が適当な大きさにオーバーサイジングされる。このオーバーサイジング後の微細線パターン５０ｂが遮光部とされる。この遮光部の辺に隣接するように遮光部と同じ長さで適当な幅を持つ第１の開口部Ｒ１と第２の開口部Ｒ２とが遮光部を挟むように両側に配置される（ステップＳ２）。第１の開口部Ｒ１は非位相シフト透過部とされ、第２の開口部Ｒ２は非位相シフト透過部とされる。
【００９０】
このオーバーサイジングの量と第１および第２の開口部Ｒ１、Ｒ２の幅とは、予め求めた図１４に示すようなマスクパターンと、それにより形成される光学像と、その光学像により露光され半導体ウェハ上に形成されるフォトレジストパターンとの関係から決定される。
【００９１】
この状態において、抽出した微細線パターン５０ａの中心位置とオーバーサイジング後の微細線パターン５０ｂの中心位置とは一致している。
【００９２】
図１５と図１９とを参照して、オーバーサイジング後の微細線パターン５０ｂとその両側の第１および第２の開口部Ｒ１、Ｒ２とが、上記で見積もったシフト量(位置ずれ量)ｘだけ位置をシフトされる（ステップＳ３）。これにより、オーバーサイジング後の図形部分５０ｂの中心位置は、抽出した微細線パターンの図形部分５０ａの中心位置からずれ、第１の開口部Ｒ１の重心位置と第２の開口部Ｒ２の重心位置との中心位置が微細線パターンの図形部分５０ａの中心位置と一致させられる。
【００９３】
図１５と図２０とを参照して、通常の光近接効果補正（ＯＰＣ：Optical Proximity Correction）が施され、微細線パターン５０ｂ、第１および第２の開口部Ｒ１、Ｒ２以外の領域が遮光部分とされることで、レベンソン型位相シフトマスクのマスクパターンが設計される。
【００９４】
図２１は、上記のトリムマスクの構成を概略的に示す平面図である。図２１を参照して、トリムマスク２０は、透明基板２１と、その透明基板２１上に形成されたマスクパターンを構成する遮光膜２２とを有している。このトリムマスクのマスクパターンは、図１６に示す設計パターンの微細線パターン部分の線幅をオーバーサイジングにより大きくすることで得られる。
【００９５】
次に、このレベンソン型位相シフトマスクを用いて図１６に示す平面レイアウトの電子デバイスとして半導体装置を製造する方法について説明する。
【００９６】
図２２〜図２７は、本発明の実施の形態３におけるレベンソン型位相シフトマスクを用いた電子デバイスの製造方法を工程順に示す概略平面図である。図２２を参照して、たとえばシリコンよりなる半導体基板３１の主表面上に、たとえばシリコン酸化膜よりなるゲート絶縁膜３２と、たとえば不純物がドープされた多結晶シリコンよりなるゲート用導電層３３とが順に積層して形成される。このゲート用導電層３３上に、ポジ型フォトレジスト３４が塗布される。
【００９７】
図２３を参照して、このフォトレジスト３４が図２０に示すレベンソン型位相シフトマスク１０を用いて露光される。この露光におけるマスクパターンとそれにより形成される光学像との関係は図１４に示すような関係となる。この露光により微細暗線パターン部の両側に位置するフォトレジスト３４の領域３４ａのみが感光し、それ以外の領域は感光しない。なお図２３に示すレベンソン型位相シフトマスク１０の断面構造は、図２０のＸＸＩＩＩ−ＸＸＩＩＩ線に沿う断面に対応する。
【００９８】
図２４を参照して、さらにフォトレジスト３４に、図２１に示すトリムマスク２０を用いて２度目の露光（２重露光）が施される。この２度目の露光により、フォトレジスト３４の微細暗線パターン部に対応する部分は感光されないが、それ以外の部分３４ａは設計パターンにしたがい全て感光される。なお図２４に示すトリムマスク２０の断面構造は、図２１のＸＸＩＶ−ＸＸＩＶ線に沿う断面に対応する。
【００９９】
図２５を参照して、２重露光の後に、フォトレジスト３４が現像される。これにより、フォトレジスト３４の感光部分３４ａが除去され、それ以外の部分のみが残存してフォトレジストパターン３４が形成される。このフォトレジストパターン３４の平面形状は図２８に示すような形状を有する。なお図２５に示すフォトレジストパターン３４の断面構造は、図２８のＸＸＶ−ＸＸＶ線に沿う断面に対応する。
【０１００】
図２６を参照して、上記のフォトレジストパターン３４をマスクとしてゲート用導電層３３に異方性のドライエッチングが施される。これにより、ゲート用導電層からゲート電極部、パッド部などを含む導電層パターン３３が形成される。この後、フォトレジストパターン３４が剥離除去される。
【０１０１】
図２７を参照して、これにより、図１６に示す設計パターンの平面レイアウトとほぼ同じ導電層パターン３３を有する半導体装置が製造される。
【０１０２】
本実施の形態によれば、実施の形態１におけるレベンソン型位相シフトマスクのマスクパターンを容易に生成することができる。
【０１０３】
なお上記においては、フォトレジストを用いた場合について説明したが、本発明にはフォトレジストに限らず感光性膜を用いることができる。また設計パターンとしてゲート電極を有するパターンについて説明したが、本発明は、これ以外の微細線パターンを有する設計パターンにも適用可能である。よって、被エッチング膜がゲート用導電層３３である場合について説明したが、被エッチング膜はこれ以外の導電層や絶縁層であってもよい。
【０１０４】
なお上記においては、半導体装置の製造方法を例にあげて説明したが、これ以外に液晶表示装置、薄膜磁気ヘッドなどの電子デバイスの製造方法にも本発明は適用することができる。
【０１０５】
ただし本発明は、極微細な先端半導体集積回路の形成における、光リソグラフィ工程における、フォトマスクに好適である。また本発明に係るフォトマスクは先端半導体集積回路のうち、主に論理集積回路に適用されることで、その効果をもっとも発揮すると考えられる。
【０１０６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０１０７】
本発明のフォトマスク、フォトマスクの製造方法、フォトマスクのパターン設計方法および電子デバイスの製造方法は、極微細なパターンを有する電子デバイスの製造に特に適している。
【図面の簡単な説明】
【０１０８】
【図１】本発明の実施の形態１におけるフォトマスクの構成を概略的に示す断面図である。
【図２】図１に断面を示すフォトマスクを孤立線形成のためのマスクパターンに適用した構成を示す概略平面図である。
【図３】図２に示すフォトマスクにおける孤立線形成のためのマスクパターンを投影露光することにより形成される光学像の強度分布を光学像計算により求めた図である。
【図４】図３の暗線像の部分Ｓを拡大してプロットした図である。
【図５】図３および図４に示した像のスライスレベル法による像寸法（ＣＤ）のフォーカス特性を、スライスレベル(０．０３５〜０．０６５)をパラメータとして示した図である。
【図６】図１に断面を示すフォトマスクを密集線形成のためのマスクパターンに適用した構成を示す概略平面図である。
【図７】図６に示すフォトマスクにおける密集線形成のためのマスクパターンを投影露光することにより形成される光学像の強度分布を光学像計算により求めた図である。
【図８】図７に示した像のスライスレベル法による像寸法（ＣＤ）のフォーカス特性を、スライスレベル(０．０３５〜０．０６５)をパラメータとして示した図である。
【図９】本発明の実施の形態２におけるフォトマスクの製造方法の第１工程を示す概略断面図である。
【図１０】本発明の実施の形態２におけるフォトマスクの製造方法の第２工程を示す概略断面図である。
【図１１】本発明の実施の形態２におけるフォトマスクの製造方法の第３工程を示す概略断面図である。
【図１２】本発明の実施の形態２におけるフォトマスクの製造方法の第４工程を示す概略断面図である。
【図１３】本発明の実施の形態２におけるフォトマスクの製造方法の第５工程を示す概略断面図である。
【図１４】図１に示すレベンソン型位相シフトマスクによる孤立線パターン形成における、マスクパターンとそれにより形成される光学像およびこの光学像により露光され半導体ウェハ上に形成されるフォトレジストパターンの相互位置関係を示す図である。
【図１５】本発明の実施の形態３におけるレベンソン型位相シフトマスクのマスクパターン設計方法を説明するためのフロー図である。
【図１６】本発明の実施の形態３におけるレベンソン型位相シフトマスクのマスクパターン設計方法の第１工程を示す概略平面図である。
【図１７】本発明の実施の形態３におけるレベンソン型位相シフトマスクのマスクパターン設計方法の第２工程を示す概略平面図である。
【図１８】本発明の実施の形態３におけるレベンソン型位相シフトマスクのマスクパターン設計方法の第３工程を示す概略平面図である。
【図１９】本発明の実施の形態３におけるレベンソン型位相シフトマスクのマスクパターン設計方法の第４工程を示す概略平面図である。
【図２０】本発明の実施の形態３におけるレベンソン型位相シフトマスクのマスクパターン設計方法の第５工程を示す概略平面図である。
【図２１】トリムマスクの構成を示す概略平面図である。
【図２２】本発明の実施の形態３におけるレベンソン型位相シフトマスクを用いた電子デバイスの製造方法の第１工程を示す概略平面図である。
【図２３】本発明の実施の形態３におけるレベンソン型位相シフトマスクを用いた電子デバイスの製造方法の第２工程を示す概略平面図である。
【図２４】本発明の実施の形態３におけるレベンソン型位相シフトマスクを用いた電子デバイスの製造方法の第３工程を示す概略平面図である。
【図２５】本発明の実施の形態３におけるレベンソン型位相シフトマスクを用いた電子デバイスの製造方法の第４工程を示す概略平面図である。
【図２６】本発明の実施の形態３におけるレベンソン型位相シフトマスクを用いた電子デバイスの製造方法の第５工程を示す概略平面図である。
【図２７】本発明の実施の形態３におけるレベンソン型位相シフトマスクを用いた電子デバイスの製造方法の第６工程を示す概略平面図である。
【図２８】図２５の工程で形成されるフォトレジストパターンの形状を示す概略平面図である。
【符号の説明】
【０１０９】
１，２１  透明基板、２  ハーフトーン位相シフト膜、３，２２  遮光膜、４，５  電子ビームレジスト膜、１０  フォトマスク（レベンソン型位相シフトマスク）、２０  トリムマスク、３１  半導体基板、３２  ゲート絶縁膜、３３  ゲート用導電層、３４  フォトレジスト、５０  パターン、５０ａ  設計パターンの微細線パターン、５０ｂ  オーバーサイジング後の微細線パターン。
【図１】
2008040308.tif 000003
【図２】
2008040308.tif 000004
【図３】
2008040308.tif 000005
【図４】
2008040308.tif 000006
【図５】
2008040308.tif 000007
【図６】
2008040308.tif 000008
【図７】
2008040308.tif 000009
【図８】
2008040308.tif 000010
【図９】
2008040308.tif 000011
【図１０】
2008040308.tif 000012
【図１１】
2008040308.tif 000013
【図１２】
2008040308.tif 000014
【図１３】
2008040308.tif 000015
【図１４】
2008040308.tif 000016
【図１５】
2008040308.tif 000017
【図１６】
2008040308.tif 000018
【図１７】
2008040308.tif 000019
【図１８】
2008040308.tif 000020
【図１９】
2008040308.tif 000021
【図２０】
2008040308.tif 000022
【図２１】
2008040308.tif 000023
【図２２】
2008040308.tif 000024
【図２３】
2008040308.tif 000025
【図２４】
2008040308.tif 000026
【図２５】
2008040308.tif 000027
【図２６】
2008040308.tif 000028
【図２７】
2008040308.tif 000029
【図２８】
2008040308.tif 000030